СПОСОБ ПОЛУЧЕНИЯ ЦЕОЛИТНОГО МАТЕРИАЛА

1. Способ получения цеолитного материала, включающий в себя
(i) обеспечение содержащего бор цеолитного материала (B-Цеолита);
(ii) деборирование B-Цеолита системой жидких растворителей при температуре в интервале от 50 до 125°C, получая таким образом деборированный B-Цеолит (Цеолит);
в котором систему жидких растворителей выбирают из группы, состоящей из воды, одноатомных спиртов, многоатомных спиртов и смесей двух или более из них, и в котором указанная система жидких растворителей не содержит неорганической или органической кислоты или их соли, где кислота выбирается из группы, состоящей из соляной кислоты, серной кислоты, азотной кислоты, фосфорной кислоты, муравьиной кислоты, уксусной кислоты, пропионовой кислоты, щавелевой кислоты и винной кислоты.
2. Способ по п. 1, в котором содержащий бор цеолитный материал B-Цеолит, обеспеченный на стадии (i), является или содержащим бор цеолитным материалом структуры типа MWW (B-MWW) или содержащим бор цеолитным материалом, который не является содержащим бор цеолитным материалом структуры типа MWW (B-MWW), предпочтительно содержащим бор цеолитным материалом структуры типа MWW (B-MWW), BEA (B-BEA), MFI (B-MFI), CHA (B-CHA), MOR (B-MOR), MTW (B-MTW), RUB (B-RUB), LEV (B-LEV), FER (B-FER), MEL (B-MEL) или RTH (B-RTH), более предпочтительно структуры типа MWW (B-MWW), и в котором деборированный B-Цеолит (Цеолит), полученный на стадии (ii), является или деборированным B-MWW (MWW) или деборированным B-Цеолитом (Цеолитом), который не является MWW, предпочтительно деборированным B-MWW (MWW), B-BEA (BEA), B-MFI (MFI), B-CHA (CHA), B-MOR (MOR), B-MTW (MTW), B-RUB (RUB), B-LEV (LEV), B-FER (FER), B-MEL (MEL), B-RTH (RTH), более предпочтительно деборированным B-MWW (MWW).
3. Способ по п. 1 или 2, в котором на стадии (i) содержащий бор цеолитный материал B-Цеолит обеспечивается способом, включающим в себя
(a) синтез в гидротермальных условиях B-Цеолита из смеси для синтеза, содержащей по меньшей мере один источник кремния, по меньшей мере один источник бора и по меньшей мере одно эталонное соединение, с получением B-Цеолита в его маточном растворе;
(b) отделение В-Цеолита от его маточного раствора;
(c) предпочтительно высушивание B-Цеолита, отделенного согласно стадии (b), более предпочтительно высушивание распылением В-Цеолита, отделенного согласно стадии (b);
(d) необязательно прокаливание В-Цеолита, полученного на стадии (b) или (c), предпочтительно при температуре в интервале от 500 до 700°C.
4. Способ по п. 3, в котором на стадии (i) содержащим бор цеолитным материалом является B-MWW, обеспеченный способом, включающим в себя
(a) синтез в гидротермальных условиях исходного вещества B-MWW из смеси для синтеза, содержащей стабилизированный аммиаком коллоидный кремнезем в качестве по меньшей мере одного источника кремния, борную кислоту в качестве по меньшей мере одного источника бора и по меньшей мере одно эталонное соединение, выбираемое из группы, состоящей из пиперидина, гексаметиленимина и их смеси, с получением исходного вещества для B-MWW в его маточном растворе;
(b) отделение B-MWW от его маточного раствора;
(c) предпочтительно высушивание исходного вещества B-MWW, отделенного согласно стадии (b), более предпочтительно высушивание распылением B-Цеолита, отделенного согласно стадии (b);
(d) прокаливание исходного вещества B-MWW, полученного на стадии (b) или (c), предпочтительно при температуре в интервале от 500 до 700°C, с получением B-MWW.
5. Способ по п. 1 или 2, в котором B-Цеолит, обеспеченный на стадии (i), представляет собой не содержащий алюминий цеолитный материал.
6. Способ по п. 1 или 2, в котором B-Цеолит, обеспеченный на стадии (i), имеет содержание B в интервале от 0,5 до 5,0 мас.%, более предпочтительно от 0,75 до 4,0 мас.%, более предпочтительно от 1,0 до 3,0 мас.%, вычисленного как элемент и на основе общей массы B-Цеолита.
7. Способ по п. 1 или 2, в котором B-Цеолит, обеспеченный на стадии (i), обеспечивается в форме распылительного порошка или распылительного гранулята.
8. Способ по п. 1 или 2, в котором система жидких растворителей не содержит неорганической или органической кислоты или их соли.
9. Способ по п. 1 или 2, в котором систему жидких растворителей выбирают из группы, состоящей из воды, метанола, этанола, пропанола, этан-1,2-диола, пропан-1,2-диола, пропан-1,3-диола, пропан-1,2,3-триола и смесей двух или более из них.
10. Способ по п. 1 или 2, в котором системой жидких растворителей является вода.
11. Способ по п. 1 или 2, в котором деборирование согласно стадии (ii) проводят в течение времени в интервале от 6 до 20 ч.
12. Способ по п. 1 или 2, в котором при деборировании согласно стадии (ii) массовое соотношение B-Цеолита относительно системы жидких растворителей находится в интервале от 1:5 до 1:40, предпочтительно от 1:10 до 1:30, более предпочтительно от 1:10 до 1:20.
13. Способ по п. 1 или 2, в котором в ходе деборирования согласно стадии (ii) систему жидких растворителей перемешивают.
14. Способ по п. 1 или 2, в котором системой жидких растворителей является вода, и деборирование согласно стадии (ii) проводят при температуре в интервале от 95 до 105°C, предпочтительно от 95 до 100°C, в течение времени в интервале от 8 до 15 ч, предпочтительно от 9 до 12 ч, где предпочтительно деборирование согласно стадии (ii) проводят при орошении.
15. Способ по п. 1 или 2, и в котором Цеолит, полученный на стадии (ii), имеет содержание B не более чем 0,2 мас.%, более предпочтительно не более чем 0,1 мас.%, вычисленного как элемент и на основе общей массы Цеолита.
16. Способ по п. 1 или 2, дополнительно включающий в себя
(iii) последующую обработку Цеолита, предпочтительно MWW или Цеолита, который не является MWW, более предпочтительно MWW, BEA, MFI, CHA, MOR, MTW, RUB, LEV, FER, MEL или RTH, более предпочтительно MWW, полученного на стадии (ii), способом, включающим в себя
(iii.1) отделение Цеолита, предпочтительно MWW или Цеолита, который не является MWW, более предпочтительно MWW, BEA, MFI, CHA, MOR, MTW, RUB, LEV, FER, MEL или RTH, более предпочтительно MWW, от системы жидких растворителей;
(iii.2) предпочтительно высушивание отделенного Цеолита, предпочтительно отделенного MWW или отделенного Цеолита, который не является MWW, более предпочтительно отделенного MWW, BEA, MFI, CHA, MOR, MTW, RUB, LEV, FER, MEL или RTH, более предпочтительно отделенного MWW, предпочтительно высушиванием распылением;
(iii.3) необязательно прокаливание Цеолита, предпочтительно MWW или Цеолита, который не является MWW, более предпочтительно MWW, BEA, MFI, CHA, MOR, MTW, RUB, LEV, FER, MEL или RTH, более предпочтительно MWW, полученного на стадии (iii.1) или (iii.2), предпочтительно при температурах в интервале от 500 до 700°C.
17. Цеолитный материал, полученный способом по п. 1.
18. Деборированный цеолитный материал (Цеолит), предпочтительно цеолитный материал по п. 17, содержащий не более чем 0,2 мас.%, более предпочтительно не более чем 0,1 мас.% бора, вычисленного как элемент и на основе общей массы Цеолита.
19. Цеолитный материал по п. 17, причем цеолитный материал находится в форме распылительного порошка или распылительного гранулята.
20. Применение цеолитного материала по любому из пп. 17-19 в качестве каталитического активного агента, в качестве исходного вещества для получения каталитического активного агента, в качестве каталитического компонента, такого как подложка для каталитического активного агента или в качестве покрытия, нанесенного на носитель.